(57)【要約】      （修正有）【課題】優れた伸び特性と強度とを有し、コーティング膜に好適なビニルエーテル系樹脂化合物を提供する。【解決手段】式（１）で示されるカーボネート骨格含有ビニルエーテル系樹脂化合物。2014227431.tif 000024［式（１）中、−Ｘ１−、−Ｘ２−は、それぞれ独立に、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−またはシクロヘキサンジメチレン基を表す。また、ｎは正の整数を表す。］【選択図】なし【特許請求の範囲】
【請求項１】
式（１）で示されるカーボネート骨格含有ビニルエーテル系樹脂化合物。
【化１】
2014227431.tif 000017
［式（１）中、−Ｘ1−、−Ｘ2−は、それぞれ独立に、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（２）の置換基を表す。式（１）中、−Ｚ−は、式（３）の置換基を表す。式（１）中、−Ｒ−は、炭素数３〜５０の直鎖状炭化水素基、分岐鎖状炭化水素基および環状炭化水素基からなる群より選ばれる少なくとも一つの炭化水素基を表す。−Ｒ−は、構成する原子にヘテロ原子を含んでもよい。また、ｎは、正の整数を表す。］
【化２】
2014227431.tif 000018
【化３】
2014227431.tif 000019
【請求項２】
分子式（a）で示されるカーボネートジオールと、分子式（b）で示されるジイソシアネートと、分子式（c）で示される水酸基含有ビニルエーテルモノマーとの反応により得られる請求項１に記載のカーボネート骨格含有ビニルエーテル系樹脂化合物。
【化４】
2014227431.tif 000020
［式（a）中、−Ｒ−は、炭素数３〜５０の直鎖状炭化水素基、分岐鎖状炭化水素基および環状炭化水素基からなる群より選ばれる少なくとも一つの炭化水素基を表す。−Ｒ−は、構成する原子の一部にヘテロ原子を含んでもよい。また、ｎは、正の整数を表す。］
【化５】
2014227431.tif 000021
【化６】
2014227431.tif 000022
［式（c）中、−Ｘ−は、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（３）の置換基を表す。］
【化７】
2014227431.tif 000023
【請求項３】
重量平均分子量が７００〜５０，０００の範囲であることを特徴とする請求項１または２に記載のカーボネート骨格含有ビニルエーテル系樹脂化合物。
【発明の詳細な説明】
【技術分野】
【０００１】
本発明は、カーボネート骨格含有ビニルエーテル系樹脂化合物に関する。
【背景技術】
【０００２】
ポリビニルエーテルは、可とう性に優れるため、各種接着剤、インク組成物、コーティング膜、潤滑油、電気部品材料、光学材料および医療用材料に用いられている。
【０００３】
ポリビニルエーテルを含むコーティング膜は、可とう性が優れるものの、実用に供する強度を保つことが困難であった。ポリビニルエーテルを含むコーティング膜の強度の改良のため、ポリビニルエーテルの主鎖構造の検討が提案されている。
【０００４】
特許文献１には、エーテル骨格を含有するポリビニルエーテル組成物を含むコーティング膜が開示されている。一般に、エーテル骨格を含有するポリビニルエーテル組成物を含むコーティング膜は、柔軟性、耐加水分解性、伸縮性を有する。
【０００５】
特許文献２には、エステル骨格を含有するポリビニルエーテル組成物が開示されている。このエステル骨格を含有する組成物は、コーティング用途に用いた際、強靭性、耐熱性、耐候性という特徴を有する。
【先行技術文献】
【特許文献】
【０００６】
【特許文献１】特許第２８４３７６７号公報
【特許文献２】特許第３１１５３１７号公報
【発明の概要】
【発明が解決しようとする課題】
【０００７】
しかしながら、特許文献１に記載の組成物を基材に塗布後、光硬化して得られた塗膜は、伸び特性が小さく、また、膜の強度が小さくなるという問題がある。これはこの組成物のエーテル骨格のエーテル部位に強度がないためと考えられる。
さらに、この組成物の硬化物は、強度を得るために高分子化すると、柔軟性（可とう性）や伸び特性が不十分になるという問題がある。
また、特許文献２に記載のエステル骨格を有する組成物は、エーテル骨格を有する組成物よりも高い強度を示すものの、ビニルエーテル部位が柔軟性を有するために、コーティング膜の強度が十分ではないという問題があった。
さらに、この組成物の硬化物は、強度を得るために高分子化すると、柔軟性（可とう性）や伸び特性が不十分になるという問題がある。
【０００８】
本発明者は、優れた伸び特性と強度とを有するコーティング膜を得るため、新規のカーボネート骨格含有ビニルエーテル系樹脂化合物を開発した。さらに、本発明者は、この樹脂化合物をコーティング用途に用いることで、優れた伸び特性と強度とを共に有することを見出し、本発明を完成することができた。
【０００９】
本発明の課題は、コーティング膜に用いた際に、優れた伸び特性と強度とを有するカーボネート骨格含有ビニルエーテル系樹脂化合物を提供することである。
【課題を解決するための手段】
【００１０】
本発明者らは、上記課題を達成するため鋭意研究した結果、以下のカーボネート骨格含有ビニルエーテル系樹脂化合物をコーティング膜に用いた際に、優れた伸び特性と、強度とを同時に有することを見出し、本発明を完成するに至った。すなわち本発明は以下の態様を包含する。
【００１１】
［１］式（１）で示されるカーボネート骨格含有ビニルエーテル系樹脂化合物である。
【００１２】
【化１】
2014227431.tif 000002
［式（１）中、−Ｘ1−、−Ｘ2−は、それぞれ独立に、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（２）の置換基を表す。式（１）中、−Ｚ−は、式（３）の置換基を表す。式（１）中、−Ｒ−は、炭素数３〜５０の直鎖状炭化水素基、分岐鎖状炭化水素基および環状炭化水素基からなる群より選ばれる少なくとも一つの炭化水素基を表す。−Ｒ−は、構成する原子にヘテロ原子を含んでもよい。また、ｎは、正の整数を表す。］
【００１３】
【化２】
2014227431.tif 000003
【００１４】
【化３】
2014227431.tif 000004
【００１５】
［２］分子式（a）で示されるカーボネートジオールと、分子式（b）で示されるジイソシアネートと、分子式（c）で示される水酸基含有ビニルエーテルモノマーとの反応により得られる［１］に記載のカーボネート骨格含有ビニルエーテル系樹脂化合物である。
【００１６】
【化４】
2014227431.tif 000005
［式（a）中、−Ｒ−は、炭素数３〜５０の直鎖状炭化水素基、分岐鎖状炭化水素基および環状炭化水素基からなる群より選ばれる少なくとも一つの炭化水素基を表す。−Ｒ−は、構成する原子の一部にヘテロ原子を含んでもよい。また、ｎは、正の整数を表す。］
【００１７】
【化５】
2014227431.tif 000006
【００１８】
【化６】
2014227431.tif 000007
［式（c）中、−Ｘ−は、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（３）の置換基を表す。］
【００１９】
【化７】
2014227431.tif 000008
【００２０】
［３］重量平均分子量が７００〜５０，０００の範囲であることを特徴とする［１］または［２］に記載のカーボネート骨格含有ビニルエーテル系樹脂化合物である。
【発明の効果】
【００２１】
本発明によれば、コーティング膜に用いた際に、優れた伸び特性と強度とを同時に有するカーボネート骨格含有ビニルエーテル系樹脂化合物を提供することができる。
【発明を実施するための形態】
【００２２】
以下、本発明のカーボネート骨格含有ビニルエーテル系樹脂化合物を詳細に説明する。なお、本明細書において、カーボネート骨格含有ビニルエーテル系樹脂化合物を単に樹脂化合物と称することがある。
【００２３】
本発明の樹脂化合物は、式（１）で表されるカーボネート骨格含有ビニルエーテル系樹脂化合物である。
【００２４】
【化８】
2014227431.tif 000009
［式（１）中、−Ｘ1−、−Ｘ2−は、それぞれ独立に、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（２）の置換基を表す。式（１）中、−Ｚ−は、式（３）の置換基を表す。式（１）中、−Ｒ−は、炭素数３〜５０の直鎖状炭化水素基、炭素数３〜５０の分岐鎖状炭化水素基および炭素数３〜５０の環状炭化水素基からなる群より選ばれる少なくとも一つの炭化水素基を表す。−Ｒ−は、構成する原子にヘテロ原子を含んでもよい。また、ｎは、正の整数を表す。］
【００２５】
【化９】
2014227431.tif 000010
【００２６】
【化１０】
2014227431.tif 000011
【００２７】
本発明の樹脂化合物（１）は、ビニルエーテル基を２つ持つ。そのため、本発明の樹脂化合物（１）と光重合開始剤とを含む樹脂組成物を基材等に塗布後、光照射することでコーティング膜を容易に得ることができる。
【００２８】
本発明の樹脂化合物（１）は、以下に示す分子式（a）で表されるカーボネートジオールと、分子式（b）で表されるジイソシアネートと、分子式（c）で表される水酸基含有ビニルエーテルモノマーとの反応により得られる。なお、反応時、分子式（c）で表される水酸基含有ビニルエーテルモノマーが１種類の場合、本発明の樹脂化合物（１）において式（１）中の−Ｘ1−および−Ｘ2−は同一となる。
【００２９】
【化１１】
2014227431.tif 000012
［式（a）中、−Ｒ−は、炭素数３〜５０の直鎖状炭化水素基、炭素数３〜５０の分岐鎖状炭化水素基および炭素数３〜５０の環状炭化水素基からなる群より選ばれる少なくとも一つの炭化水素基を表す。−Ｒ−は、構成する原子の一部にヘテロ原子を含んでもよい。また、ｎは、正の整数を表す。］
【００３０】
【化１２】
2014227431.tif 000013
【００３１】
【化１３】
2014227431.tif 000014
［式（c）中、−Ｘ−は、−Ｃ４Ｈ８−、−Ｃ２Ｈ４−、−Ｃ２Ｈ４ＯＣ2Ｈ４−、−Ｃ２Ｈ４ＯＣ２Ｈ４ＯＣ２Ｈ４−、−Ｃ３Ｈ６−、−Ｃ３Ｈ６ＯＣ３Ｈ６−、−Ｃ３Ｈ６ＯＣ３Ｈ６ＯＣ３Ｈ６−または式（３）の置換基を表す。］
【００３２】
【化１４】
2014227431.tif 000015
【００３３】
本発明の樹脂化合物（１）は、分子式（a）で示されるようにカーボネート骨格を有するため、高強度、高耐熱性を有し、また、分子式（b）で示されるようにイソホロン骨格のジイソシアネート構造を有するため、高強度であり、さらに、分子式（c）で示されるように水酸基含有ビニルエーテルモノマー構造を有するため、柔軟性、速硬化性を有する。
【００３４】
本発明の樹脂化合物（１）の重量平均分子量は、７００〜５０，０００、好ましくは７００〜１０，０００の範囲であることが好ましい。樹脂化合物（１）の重量平均分子量が５０，０００以上になると、樹脂化合物（１）が有するカーボネート骨格により結晶性が高くなり粘度が上昇するため、樹脂化合物（１）の製造時に、樹脂化合物（１）の取扱いが困難となる。なお、本発明の樹脂化合物（１）の重量平均分子量は、ゲルパーミエーションクロマトグラフィー（以下ＧＰＣと略す）を用いた標準ポリスチレン換算法により算出することができる。
【００３５】
本発明の樹脂化合物（１）と光重合開始剤とを含有する樹脂組成物を、ポリプロピレンフィルム等の基材に塗布後、光硬化して得られたコーティング膜は、優れた伸び特性を有し、かつコーティング膜の強度が大きいという特徴を有する。
【００３６】
本発明に好適に用いることができる光重合開始剤は、たとえば、アリールスルホニウム塩誘導体（ダウケミカル社製のサイラキュアＵＶＩ−６９９０、サイラキュアＵＶＩ−６９７４；ＡＤＥＫＡ社製のアデカオプトマーＳＰ−１５０、アデカオプトマーＳＰ−１５２、アデカオプトマーＳＰ−１７０、アデカオプトマーＳＰ−１７２；サンアプロ社製のＣＰＩ−１００Ｐ、ＣＰＩ−１１０Ｐ、ＣＰＩ−１１０Ａ、ＣＰＩ−２１０Ｓ；三和ケミカル社製のＴＳ−９１、ＴＳ−０１；ＢＡＳＦ社製のイルガキュア  ＰＡＧ２７０、ＰＡＧ２９０、ＧＳＩＤ２６−１；Ｌａｍｂｅｒｔｉ社製のＥｓａｃｕｒｅ１１８７、Ｅｓａｃｕｒｅ１１８８等）、アリルヨードニウム塩誘導体（ローディア社製のＰＨＯＴＯＩＮＩＴＩＡＴＯＲ  ２０７４；ＢＡＳＦ社製のイルガキュア  ＰＡＧ２５０等）、オキシムスルホン酸誘導体（ＢＡＳＦ社製のイルガキュア  ＰＡＧ１０３、ＰＡＧ１０８、ＰＡＧ１２１、ＰＡＧ２０３、ＣＧＩ７２５、ＣＧＩ１９０５、ＣＧＩ１９０６、ＣＧＩ１９０７）、アレン−イオン錯体誘導体、ジアゾニウム塩誘導体、トリアジン系開始剤およびその他のハロゲン化物等の酸発生剤が挙げられる。
なお、優れた硬化性を示し、かつ得られるコーティング膜の臭気を抑えることができるため、本発明に特に好適に用いることができる光重合開始剤は、サンアプロ社製のＣＰＩ−１００Ｐ、ＣＰＩ−１１０Ｐ（ジフェニル[４−（フェニルチオ）フェニル]スルホニウムヘキサフルオロホスファート）、ＣＰＩ−２１０Ｓ（リン系アニオン含有トリアリールスルホニウム塩）、三和ケミカル社製のＴＳ−９１（トリス（４−メチルフェニル）スルホニウムヘキサフルオロホスファート）、ＢＡＳＦ社製のイルガキュア  ＰＡＧ２９０、ローディア社製のＰＨＯＴＯＩＮＩＴＩＡＴＯＲ  ２０７４が挙げられる。
【００３７】
本発明の樹脂化合物（１）を含む樹脂組成物は、樹脂化合物（１）以外のビニルエーテルモノマーを含んでもよい。このようなビニルエーテルモノマーは、たとえばエチルビニルエーテル、ｎ−ブチルビニルエーテル、ｉ−ブチルビニルエーテル、オクタデシルビニルエーテル、シクロヘキシルビニルエーテル、ヒドロキシエチルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−ｏ−プロピレンカーボネート、ドデシルビニルエーテル、エチレングリコールモノビニルエーテル、ジエチレングリコールモノビニルエーテル、トリエチレングリコールモノビニルエーテル、オクタデシルビニルエーテル、エチレングリコールジビニルエーテル、ジエチレングリコールジビニルエーテル、トリエチレングリコールジビニルエーテル、テトラエチレングリコールジビニルエーテル、ペンタエチレングリコールジビニルエーテル、プロピレングリコールジビニルエーテル、ジプロピレングリコールジビニルエーテル、トリプロピレングリコールジビニルエーテル、１，４−ブタンジオールジビニルエーテル、ヘキサンジオールジビニルエーテルが挙げられる。
【００３８】
本発明の樹脂化合物（１）を含む樹脂組成物は、発明の効果を阻害しない範囲で、各種樹脂、レベリング剤、消泡剤、光安定剤、酸化防止剤、紫外線吸収剤、難燃剤、重合禁止剤、帯電防止剤、シランカップリング剤、増感剤等を含有することができる。
【００３９】
本発明の樹脂化合物（１）を含む樹脂組成物は、ポリプロピレンフィルム等の基材に塗布後光硬化することで、伸び特性を有し、かつ膜の強度が大きいコーティング膜となる。したがって、本発明の樹脂化合物は、コーティング膜として有用である。
【実施例】
【００４０】
以下、実施例により本発明を具体的に示すが、本発明はこれら実施例によってなんら限定されるものではない。
【００４１】
本発明の樹脂化合物の重量平均分子量（以下Ｍｗと略す）は、ＧＰＣを用いた標準ポリスチレン換算法により算出し求めた。Ｍｗは、ＧＰＣ分析システム装置としてＨＬＣ−８２２０  ＧＰＣ（東ソー株式会社製）を、カラムとして直列に２本接続したＴＳＫｇｅｌ  ＳｕｐｅｒＭｕｌｔｉｐｏｒｅＨＺ−Ｈ（東ソー株式会社製）を、検出器として示差屈折率計（ＲＩ）（東ソー株式会社製  ＨＬＣ−８２２０装置組込）を、移動相としてテトラヒドロフラン（流速０．３５ｍＬ／分）をそれぞれ用いて、カラム温度４０℃の条件にて求めた。
【００４２】
（実施例１）
〔カーボネート骨格含有ビニルエーテル系樹脂化合物の合成〕
温度計、攪拌機および還流冷却管を備えた反応容器内に、プラクセルＣＤ２０５ＰＬ（株式会社ダイセル製：ポリカーボネートジオール）１００質量部、イソホロンジイソシアネート９２質量部、ジブチルスズジラウレート０．０３質量部を入れ、攪拌下で、前記反応容器の内容物温度を６０℃に昇温させ２時間反応させた。その後、ジブチルスズジラウレート０．２１質量部、４−ヒドロキシブチルビニルエーテル（ＨＢＶＥ）  ４６質量部を投入し、さらに２時間反応させた。反応終了は、反応液の一部を取り出し、赤外線吸収スペクトル（ＩＲ）でイソシアネート由来の２２５０ｃｍ−１のピークが消失したことにより確認した。このようにして透明液体である樹脂化合物を得た。樹脂化合物のＭｗは２，１００であった。
【００４３】
（実施例２）
〔カーボネート骨格含有ビニルエーテル系樹脂化合物の合成〕
温度計、攪拌機および還流冷却管を備えた反応容器内に、クラレポリオールＣ−５９０（株式会社クラレ製：ポリカーボネートジオール）１００質量部、イソホロンジイソシアネート９０質量部、ジブチルスズジラウレート０．０３質量部を入れ、攪拌下で、前記反応容器の内容物温度を６０℃に昇温させ２時間反応させた。その後、ジブチルスズジラウレート０．１７質量部、４−ヒドロキシブチルビニルエーテル（ＨＢＶＥ）４４質量部を投入し、さらに２時間反応させた。反応終了は、反応液の一部を取り出し、赤外線吸収スペクトル（ＩＲ）でイソシアネート由来の２２５０ｃｍ−１のピークが消失したことにより確認した。このようにして、透明液体である樹脂化合物を得た。樹脂化合物のＭｗは２，０００であった。
【００４４】
(比較例１)
〔末端にビニルエーテル基を有するカプロラクトンジオール化合物の合成〕
温度計、攪拌機および還流冷却管を備えた反応容器内に、ポリカプロラクトンジオール（株式会社ダイセル製  商品名  プラクセル２１０ＣＰ）１００質量部、イソホロンジイソシアネート４４．７質量部、及びジブチルスズジラウレート０．０１質量部を入れ、攪拌下で、前記反応容器の内容物温度を６０℃に昇温させ２時間反応させた。その後、ジブチルスズジラウレート０．０９質量部および４−ヒドロキシブチルビニルエーテル２２．２質量部を投入し、さらに２時間反応させた。冷却後、透明液体であるカプロラクトンジオール化合物を得た。
なお、反応終了は、反応液の一部を取り出し、赤外線吸収スペクトル（ＩＲ）でイソシアネート由来の２２５０ｃｍ−１のピークが消失したことにより確認した。カプロラクトンジオール化合物のＭｗは３，２００であった。
【００４５】
(比較例２)
〔末端にビニルエーテル基を有するポリテトラメチレングリコール化合物の合成〕
温度計、攪拌機および還流冷却管を備えた反応容器内に、ポリテトラメチレングリコール（三菱化学株式会社製  商品名  ＰＴＭＧ１０００）１００質量部、イソホロンジイソシアネート４４．４質量部、及びジブチルスズジラウレート０．０１質量部を入れ、攪拌下で、前記反応容器の内容物温度を６０℃に昇温させ２時間反応させた。その後、ジブチルスズジラウレート０．０９質量部および４−ヒドロキシブチルビニルエーテル２２．１質量部を投入し、さらに２時間反応させた。冷却後、透明液体であるポリテトラメチレングリコール化合物を得た。
なお、反応終了は、反応液の一部を取り出し、赤外線吸収スペクトル（ＩＲ）でイソシアネート由来の２２５０ｃｍ−１のピークが消失したことにより確認した。ポリテトラメチレングリコール化合物のＭｗは４，０４０であった。
【００４６】
(比較例３)
〔末端にビニルエーテル基を有するポリプロピレングリコール化合物の合成〕
温度計、攪拌機および還流冷却管を備えた反応容器内に、ポリプロピレングリコール（三洋化成株式会社製  商品名  サンニックスＰＰ−４００）１００質量部、イソホロンジイソシアネート１１０質量部、及びジブチルスズジラウレート０．０４質量部を入れ、攪拌下で、前記反応容器の内容物温度を６０℃に昇温させ２時間反応させた。その後、ジブチルスズジラウレート０．２１質量部および４−ヒドロキシブチルビニルエーテル５４質量部を投入し、さらに２時間反応させた。冷却後、透明液体としてポリプロピレングリコール化合物２６４質量部を得た。
なお、反応終了は、反応液の一部を取り出し、赤外線吸収スペクトル（ＩＲ）でイソシアネート由来の２２５０ｃｍ−１のピークが消失したことにより確認した。ポリプロピレングリコール化合物のＭｗは１，７００であった。
【００４７】
（コーティング膜の調製）
コーティング膜は、表１に示す配合にて各実施例のカーボネート骨格含有ビニルエーテル系樹脂化合物および各比較例の化合物に光重合開始剤（サンアプロ株式会社製  商品名  ＣＰＩ−２１０Ｓ）を配合して組成物を調製した。次いでこの組成物を、塗布膜厚９０μｍアプリケーターを用いてポリプロピレンフィルム上にコーティングし、照射強度１６０Ｗの高圧水銀ランプを用いて、照射量１０００ｍＪ／ｃｍ２の条件で硬化させた後、ポリプロピレンフィルムから剥離することでコーティング膜を調製した。得られたコーティング膜は、膜厚７０〜８０μｍであった。
【００４８】
（引張強度試験）
ＪＩＳ  Ｋ７１２７に準じ、引張速度１０ｍｍ/ｍｉｎの条件にて伸度（％)と強度（ＭＰa）とを測定した。前記コーティング膜を、幅１５ｍｍの短冊型に切断し、試験片を作製した。試験片の伸度および強度の測定は、チャック間の距離を２５ｍｍの条件でおこなった。
コーティング膜の伸度が９０％以上かつ強度が１０ＭＰａ以上のものを○、伸度が９０％未満または強度が１０ＭＰａ未満のいずれかであれば×とそれぞれ判定した。
【００４９】
表１に、各実施例の樹脂化合物および各比較例の化合物の配合と、これらの化合物を含むコーティング膜の伸び（伸度）と強度の測定値と、判定結果とを示した。
表１に示した各実施例の評価結果によれば、本発明の樹脂化合物を含む樹コーティング膜は、優れた伸び特性と強度とを共に有していることが確認された。
一方、比較例に示したとおり、カプロラクトンジオール化合物を含むコーティング膜は、伸び特性を有するものの強度が弱く、また、ポリテトラメチレンジイソシアネート化合物またはポリプロピレングリコール化合物を含むコーティング膜は、それぞれ伸び特性と強度とが共に小さく、したがってそれぞれコーティング膜としての有用性が劣る。
【００５０】
【表１】
2014227431.tif 000016
【産業上の利用可能性】
【００５１】
本発明のカーボネート骨格含有ビニルエーテル系樹脂化合物は、伸び特性と強度とを共に有するため、コーティング膜として有用である。